"第1の糖質と、第2の糖質とを含むインク組成物であって、前記第1の糖質が、4糖以上の鎖状糖質であり、前記第2の糖質が、トレハロース、マルトトリオース、および環状糖質からなる群から選択される1種以上であることを特徴とする、インク組成物。前記環状糖質がシクロデキストリン類である、請求項1に記載のインク組成物。前記第1の糖質がポリデキストロースである、請求項1または2に記載のインク組成物。前記環状糖質が、メチル化βシクロデキストリンであって、かつ前記環状糖質が、インク組成物に対して、3.0~9.0質量含有する、請求項1~3のいずれか一項に記載のインク組成物。前記第1の糖質が、インク組成物に対して、3.0~9.0質量含有する、請求項1~4のいずれか一項に記載のインク組成物。前記第1の糖質と、前記第2の糖鎖との含有量比が3:1~1:3である、請求項1~5のいずれか一項に記載のインク組成物。以下、実施例によって本発明をより詳細に説明するが、これら実施例により本発明が限定されるものではない。<インク組成物の調製>下記表1の組成に従い各成分を混合し、10μmのメンブランフィルターでろ過することにより、各インクを調製した。下記表1中の数値はインク中の含有量質量を表す。また、樹脂は固形分の含有量質量を表す。なお、下記表1中のトレハロースは、株式会社林原商事社製のトレハ微粉であり、実施例および比較例で用いた界面活性剤は、ポリオルガノシロキサン系界面活性剤であり、上記の式IIにおいて、Rがメチル基であり、aが6~18の整数であり、mが0の整数であり、nが1の整数である化合物Rがメチルの界面活性剤1と、上記の式IIにおいて、Rが水素原子であり、aが7~11の整数であり、mが30~50の整数であり、nが3~5の整数である化合物Rが水素原子の界面活性剤と、上記の式IIにおいて、Rがメチル基であり、aが9~13の整数であり、mが2~4の整数であり、nが1~2の整数である化合物Rがメチルの界面活性剤2とからなる界面活性剤である。前記界面活性剤は、グリセリンを20質量、1,2-ヘキサンジオールを10質量、前記界面活性剤を0.1質量、および水を69.9質量含む水溶液とした場合に、その水溶液の1Hzの動的表面張力が26mN/m以下であった。具体的には、バブルプレッシャー動的表面張力計BP2KRUS社製を用いて、1Hz=泡1個/1秒の動的表面張力を測定したところ、前記水溶液の1Hzの動的表面張力は、24.6mNmであった。上記表1中、下記インクセットに含まれるYは、顔料としてC.I.ピグメントイエロー74を含み、Mは、顔料としてC.I.ピグメントバイオレット19を含み、Cは、顔料としてC.I.ピグメントブルー15:3を含み、そしてKは、顔料としてC.I.ピグメントブラック7を含む。以下で用いられているDutyとは、下式で算出される値である。Duty=実記録ドット数/縦解像度×横解像度×100式中、実記録ドット数は単位面積当たりの実記録ドット数であり、縦解像度および横解像度はそれぞれ単位面積当たりの解像度である。<評価>印刷本紙での乾燥定着性の評価上記で得られたY、M、C、およびKの各インクをインクセットとして、インクジェットプリンタPXG930、セイコーエプソン社製のインクカートリッジに充填して装着した。装着順は、キャップから離れた順にYYMMCCKKとした。その後、プリンタードライバーを用いて、プリンタのヘッドにインクを充填し、通常記録できることを確認した。記録方法は、主走査ヘッド駆動方向に720dpiでかつ副走査記録媒体搬送方向に360dpiで記録できるようにした。次に、着弾時のドットサイズが3ngになるようにプリンタヘッドのピエゾ素子に与える電圧を調整し、一駆動が720×360dpiで、米坪約73.3g/m2のOKT王子製紙株式会社製に、1440×720dpiの画像を単方向で記録した。また、記録時のメディア温度は約37°Cであった。なお、記録用紙と記録ヘッドとの間の距離は1mmであった。記録画像は、単色のDuty100の1次色の画像であり、インク付着量は3.1mg/inch2であった。この記録画像を出力直後に、学振型摩擦堅牢試験機AB301COLORFASTNESSRUBBINGTESTER、TESTERSANGYOLTD製を用いて、荷重500g×10回の試験を行なった。この印刷物についてスキャナで画像を取り込み、PhotoshopCS5で画像を2値化し、定着面積率を算出した。評価基準は以下の通りとした。得られた画像について、下記の基準により評価を行った。A:印字面の定着面積率が60以上80未満である。B:印字面の定着面積率が40以上60未満である。C:印字面の定着面積率が40未満である。結果は上記表1に記載される通りであった。フィルムでの乾燥定着性の評価記録媒体をルミラーS10100ミクロン厚東レ株式会社製に変更した他は、上記印刷本紙での乾燥定着性の評価と同様にして画像を記録した。得られた記録画像を20°C湿度40の環境に10分間放置した後に、爪で擦って乾燥定着性の評価を行った。評価基準は以下の通りとした。A:爪で擦った部分の色材が剥離しない。B:爪で擦った部分の色材が剥離する。結果は上記表1に記載される通りであった。分散液製造時に含有される樹脂溶解剤の1,6-ヘキサンジオールを、1,2-ヘキサンジオールに変更した以外は、同様にして、それぞれ実施例のインク組成物およびインクセットを得た。また、これらを上記と同様にして、フィルムおよび印刷本紙の乾燥定着性について評価を実施した。1,6-ヘキサンジオールを、1,2-ヘキサンジオールに変更した場合でも、同じ評価結果であった。分散液製造時に含有される分散樹脂のスチレンアクリル酸共重合体を、オキシエチル樹脂に変更した以外は、同様にして、それぞれ実施例のインク組成物およびインクセットを得た。また、これらを上記と同様にして、フィルムおよび印刷本紙の乾燥定着性について評価を実施した。スチレンアクリル酸共重合体を、オキシエチル樹脂に変更した場合でも、同じ評価結果であった。"